(57)【特許請求の範囲】
【請求項１】
乳酸を主原料として、錫系の有機カルボン酸塩、または、錫化合物及びメタンスルホン酸を触媒として、直接重縮合ならびに７０〜１３０℃の結晶化処理温度で結晶化を行い、かつ結晶化工程の温度を２段階以上の多段階でかつ第２段階以上を窒素気流中で結晶化することにより、重量平均分子量が５，０００〜２５，０００、融解エンタルピーΔＨｍが５０〜６５［J/g］、酸価Ａ［mol/ton］が次式（１）を満たし、最大径が１.５〜６ｍｍの結晶化プレポリマーペレットを調製し、前記結晶化プレポリマーペレットを固相重合するポリ乳酸系樹脂の製造方法。
４５０／（Ｍｗ／１０，０００−０．１４）＜Ａ＜９５０／（Ｍｗ／１０，０００−０．１４）        （１）
（Ｍｗは結晶化プレポリマーの重量平均分子量）
【請求項２】
結晶化工程の温度を３段階で行い、かつ第１段階として７０〜９０℃の温度、第２段階として９０〜１１０℃の温度、第３段階として１１０〜１３０℃の温度で行うことを特徴とする請求項１記載のポリ乳酸系樹脂の製造方法。
【請求項３】
結晶化プレポリマーのラクチド含有量Ｌが０．１〜３．０［wt％］である請求項１または２記載のポリ乳酸系樹脂の製造方法。
【請求項４】
結晶化プレポリマーがポリＬ乳酸又はポリＤ乳酸であり、ポリＬ乳酸の場合にはＤ−乳酸含有量ｄが０．２〜２．０［mol％］であり、ポリＤ乳酸の場合にはＬ−乳酸含有量ｌが０．２〜２．０［mol％］である請求項１〜３記載のポリ乳酸系樹脂の製造方法。
【請求項５】
結晶化プレポリマーの融解エンタルピーΔＨｍが５３［J/g］以上である請求項１〜４のいずれかに記載のポリ乳酸系樹脂の製造方法。
【請求項６】
結晶化プレポリマーの酸価Ａ［mol/ton］が次式（２）を満たす請求項１〜５のいずれかに記載のポリ乳酸系樹脂の製造方法。
５５０／（Ｍｗ／１０，０００−０．１４）＜Ａ＜８５０／（Ｍｗ／１０，０００−０．１４）        （２）
【請求項７】
固相重合の昇温速度が毎時１０℃以下である請求項１〜６のいずれかに記載のポリ乳酸系樹脂の製造方法。
【請求項８】
固相重合の最終温度が１５５〜１６５℃である請求項１〜７のいずれかに記載のポリ乳酸系樹脂の製造方法。
【発明の詳細な説明】
【技術分野】
【０００１】
本発明は、高分子量を有し、好ましい態様においては、高融点を有し、熱安定性および色相にも優れるポリ乳酸系樹脂を効率的に製造する方法およびポリ乳酸系プレポリマーペレットに関するものである。
【背景技術】
【０００２】
近年、環境保全の観点から、植物を原料とするポリ乳酸系樹脂が注目され、特に植物由来のカーボンニュートラルな素材としてポリ乳酸樹脂が注目されている。ポリ乳酸樹脂は、融点がおよそ１７０℃と高く、溶融成形加工が可能であり、さらに、モノマーである乳酸が微生物を利用した発酵法によって安価に製造されるようになったため、石油原料由来の汎用プラスチックを代替できるバイオマスプラスチックとして期待され、徐々に使用されつつある。
【０００３】
ポリ乳酸樹脂の主な製造方法としては、乳酸の２量体であるラクチドを開環して重合する開環重合法と、乳酸を用い脱水重縮合する直接重縮合法があり、直接重縮合法は、開環重合法に比べ、ラクチドを合成する工程を経ることなく、乳酸を直接重合原料として用いることができることから、安価にポリ乳酸樹脂を製造できるといわれている。
【先行技術文献】
【特許文献】
【０００４】
特許文献１〜１０には、直接重縮合法について記載されている。特許文献１〜３には、直接溶融重合によるポリ乳酸の製造方法が記載されている。特許文献４には、溶融重合と固相重合を組み合わせた製造方法が開示されている。また、特許文献５〜８においても、溶融重合と固相重合を組み合わせた製造方法が開示されている。特許文献９、１０においても、溶融重合と固相重合を組み合わせた製造方法が開示されている。
【特許文献１】特開平８−１８３８４０号公報（第１〜４頁）
【特許文献２】特開２０００−２９７１４５号公報（第１〜８頁）
【特許文献３】特開２０００−２９７１４３号公報（第１〜１４頁）
【特許文献４】特開平１１−１０６４９９号公報（第１〜６頁）
【特許文献５】特開２０００−３０２８５２号公報（第１〜３２頁）
【特許文献６】特開２００１−１９２４４４号公報（第１〜２４頁）
【特許文献７】特開２００１−６４３７５号公報（第１〜１０頁）
【特許文献８】特開２００９−１４４１３２号公報（第１〜２９頁）
【特許文献９】特開２０００−２７３１６５号公報（第１〜１１頁）
【特許文献１０】国際公開第２００９／１４２１９６号公報（第１〜７７頁）
【発明の概要】
【発明が解決しようとする課題】
【０００５】
特許文献１〜３に記載の技術には、得られる分子量が低いことや高分子量物を得るために溶媒を使用する必要があるという課題があり、また特許文献３の方法ではポリマーが着色するという課題もあった。
【０００６】
特許文献４に記載の技術では、固相重合前の分子量が高いにも関わらず固重後の分子量が十分ではなかった。
【０００７】
特許文献５〜８に記載の技術には、固相重合前に、水中で結晶化や長時間の結晶化または水分を含んだ熱風での結晶化が行われているために、ポリマー中で酸性化合物が増加し、固相重合の速度やポリマーの収率が低下するという問題があった。
【０００８】
特許文献９に記載の技術では、固相重合前の結晶化が不十分であり、十分な固相重合速度を得ることができておらず、特許文献１０に記載の技術では、溶融重合から固相重合までに粉砕などで空気に触れる時間が長く、酸性物質が増加して、固重性が低下するという問題があった。
【０００９】
本発明は、高分子量を有し、好ましい態様においては、高融点を有し、熱安定性および色相にも優れるポリ乳酸系樹脂を効率的に製造する方法を提供することを課題とする。
【課題を解決するための手段】
【００１０】
上記課題を解決すべく検討した結果、高分子量を有し、好ましい態様においては、高融点を有し、熱安定性および色相にも優れるポリ乳酸系樹脂を効率的に製造する方法を見出し、本発明に到達した。
【００１１】
すなわち、本発明の上記課題は、
乳酸を主原料として、錫系の有機カルボン酸塩、または、錫化合物及びメタンスルホン酸を触媒として、直接重縮合ならびに７０〜１３０℃の結晶化処理温度で結晶化を行い、かつ結晶化工程の温度を２段階以上の多段階でかつ第２段階以上を窒素気流中で結晶化することにより、重量平均分子量が５，０００〜２５，０００、融解エンタルピーΔＨｍが５０〜６５［J/g］、酸価Ａ［mol/ton］が次式（１）を満たす結晶化プレポリマーを調製し、前記結晶化プレポリマーを固相重合するポリ乳酸系樹脂の製造方法により解決することができる。
【００１２】
４５０／（Ｍｗ／１０，０００−０．１４）＜Ａ＜９５０／（Ｍｗ／１０，０００−０．１４）        （１）
（Ｍｗは結晶化プレポリマーの重量平均分子量）
【００１３】
本発明の製造方法においては、結晶化工程の温度を３段階で行い、かつ第１段階として７０〜９０℃の温度、第２段階として９０〜１１０℃の温度、第３段階として１１０〜１３０℃の温度で行うことが好ましい。
【００１４】
本発明の製造方法においては、結晶化プレポリマーのラクチド含有量Ｌが０．１〜３．０［wt％］であることが好ましい。
【００１５】
本発明の製造方法においては、結晶化プレポリマーがポリＬ乳酸又はポリＤ乳酸であり、ポリＬ乳酸の場合にはＤ−乳酸含有量ｄが０．２〜２．０［mol％］であり、ポリＤ乳酸の場合にはＬ−乳酸含有量ｌが０．２〜２．０［mol％］であることが好ましい。
【００１６】
本発明の製造方法においては、結晶化プレポリマーの融解エンタルピーΔＨｍが５３［J/g］以上であることが好ましい。
【００１７】
本発明の製造方法においては、結晶化プレポリマーの酸価Ａ［mol/ton］が次式（２）を満たすことが好ましい。
【００１８】
５５０／（Ｍｗ／１０，０００−０．１４）＜Ａ＜８５０／（Ｍｗ／１０，０００−０．１４）        （２）
本発明の製造方法においては、固相重合の昇温速度が毎時１０℃以下であることが好ましい。
【００１９】
本発明の製造方法においては、固相重合の最終温度が１５５〜１６５℃であることが好ましい。
【発明の効果】
【００２０】
高分子量を有し、好ましい態様においては、高融点を有し、熱安定性および色相にも優れるポリ乳酸系樹脂を効率的に製造することができる。
【発明を実施するための形態】
【００２１】
以下、本発明について詳細に説明する。
【００２２】
本発明において、ポリ乳酸系樹脂とは、Ｌ−乳酸および／またはＤ−乳酸を主成分とする重合体であり、Ｌ−乳酸が主成分である場合はポリ−Ｌ−乳酸と呼び、Ｄ−乳酸が主成分である場合はポリ−Ｄ−乳酸と呼ぶ。
【００２３】
ポリ乳酸系樹脂が、ポリ−Ｌ−乳酸である場合、Ｌ−乳酸単位を７０mol％以上含有していることが好ましく、９０mol％以上含有していることがより好ましく、９５mol％以上含有していることがさらに好ましく、９８mol％以上含有していることが特に好ましい。
【００２４】
ポリ乳酸系樹脂が、ポリ−Ｄ−乳酸である場合、Ｄ−乳酸単位を７０mol％以上含有していることが好ましく、９０mol％以上含有していることがより好ましく、９５mol％以上含有していることがさらに好ましく、９８mol％以上含有していることが特に好ましい。
【００２５】
また、ポリ乳酸系樹脂は、ポリ−Ｌ−乳酸とポリ−Ｄ−乳酸の混合物であることが好ましく、ステレオコンプレックスを形成していることがさらに好ましい。
【００２６】
また、Ｌ−乳酸単位からなるセグメントとＤ−乳酸単位からなるセグメントから構成されるブロック共重合体であることも好ましく、ここで、Ｌ−乳酸単位からなるセグメントとは、Ｌ−乳酸を主成分とする重合体であり、Ｌ−乳酸単位を７０mol％以上含有している重合体をいう。９０mol％以上含有していることがより好ましく、９５mol％以上含有していることがさらに好ましく、９８mol％以上含有していることが特に好ましい。また、Ｄ−乳酸単位からなるセグメントとは、Ｄ−乳酸を主成分とする重合体であり、Ｄ−乳酸単位を７０mol％以上含有している重合体をいう。９０mol％以上含有していることがより好ましく、９５mol％以上含有していることがさらに好ましく、９８mol％以上含有していることが特に好ましい。
【００２７】
本発明では、乳酸を主原料とし、直接重縮合でポリ乳酸系樹脂を製造するが、乳酸中の不純物として、アルコール類の合計が７０ppm以下、かつ、有機酸類の合計が８００ppm以下、かつ、アルデヒド類の合計が５０ppm以下、かつ、エステル類の合計が４００ppm以下である、高純度乳酸を主原料として用いることが好ましい。
【００２８】
用いる乳酸の光学純度は、９５％以上であることが好ましく、９８％以上であることがさらに好ましく、９９％以上であることが特に好ましい。乳酸がＬ−乳酸である場合は、Ｄ−乳酸の含有量が２．５％以下であることが好ましく、１．０％以下であることがさらに好ましく、０．５％以下であることが特に好ましい。乳酸がＤ−乳酸である場合は、Ｌ−乳酸の含有量が２．５％以下であることが好ましく、１．０％以下であることがさらに好ましく、０．５％以下であることが特に好ましい。
【００２９】
本発明において、ポリ乳酸は、得られるポリ乳酸の性能を損なわない範囲で、Ｌ−乳酸またはＤ−乳酸単位以外の他の成分単位を含んでいてもよい。他の成分単位としては、多価カルボン酸、多価アルコール、ヒドロキシカルボン酸、ラクトンなどが挙げられる。具体的には、コハク酸、アジピン酸、セバシン酸、フマル酸、テレフタル酸、イソフタル酸、２，６−ナフタレンジカルボン酸、５−ナトリウムスルホイソフタル酸、シクロヘキサンジカルボン酸、５−テトラブチルホスホニウムスルホイソフタル酸、フランジカルボン酸などの多価カルボン酸類またはそれらの誘導体；エチレングリコール、プロピレングリコール、ブタンジオール、ペンタンジオール、ヘキサンジオール、オクタンジオール、イソソルビド、ネオペンチルグリコール、グリセリン、トリメチロールプロパン、ペンタエリスリトール、トリメチロールプロパン、ペンタエリスリトールにエチレンオキシドまたはプロピレンオキシドを付加した多価アルコール、ビスフェノールにエチレンオキシドを付加反応させた芳香族多価アルコール、ジエチレングリコール、トリエチレングリコール、ポリエチレングリコール、ポリプロピレングリコールなどの多価アルコール類またはそれらの誘導体；グリコール酸、３−ヒドロキシ酪酸、４−ヒドロキシ酪酸、４−ヒドロキシ吉草酸、６−ヒドロキシカプロン酸などのヒドロキシカルボン酸類；グリコリド、ε−カプロラクトングリコリド、ε−カプロラクトン、β−プロピオラクトン、δ−ブチロラクトン、β−またはγ−ブチロラクトン、ピバロラクトン、δ−バレロラクトンなどのラクトン類などが挙げられる。
【００３０】
本発明のポリ乳酸系樹脂の製造方法は、溶融重合して得られたプレポリマーを結晶化して、重量平均分子量が５，０００〜２５，０００、融解エンタルピーΔＨｍが５０〜６５［J/g］、酸価Ａ［mol/ton］が次式（１）を満たす結晶化プレポリマーを調製し、この結晶化プレポリマーを固相重合する工程を含む。
【００３１】
４５０／（Ｍｗ／１０，０００−０．１４）＜Ａ＜９５０／（Ｍｗ／１０，０００−０．１４）        （１）
（Ｍｗはプレポリマーの重量平均分子量）
まず、溶融重合工程について説明する。
【００３２】
溶融重合工程では触媒を共存させることが重要である。触媒としては、高分子量または高融点を有し、特に熱安定性にも優れるポリ乳酸系樹脂を得ることができるという点で、メタンスルホン酸が好ましい。
【００３３】
また、触媒として金属触媒と酸化数が＋５以上の硫黄を有する硫黄含有化合物以外の酸触媒も好ましく用いることができる。
【００３４】
また、触媒として錫化合物も好ましく用いることができる。化合物の種類としては、金属アルコキシド、金属ハロゲン化合物、有機カルボン酸塩、炭酸塩、硫酸塩、酸化物などが好ましい。具体的には、錫粉末、塩化錫（II）、塩化錫（IV）、臭化錫（II）、臭化錫（IV）、エトキシ錫（II）、ｔ−ブトキシ錫（IV）、イソプロポキシ錫（IV）、酢酸錫（II）、酢酸錫（IV）、オクチル酸錫（II）、ラウリン酸錫（II）、ミリスチン酸錫（II）、パルミチン酸錫（II）、ステアリン酸錫（II）、オレイン酸錫（II）、リノール酸錫（II）、アセチルアセトン錫(II)、シュウ酸錫（II）、乳酸錫（II）、酒石酸錫(II)、ピロリン酸錫（II）、ｐ‐フェノールスルホン酸錫（II）、ビス（メタンスルホン酸）錫（II）、硫酸錫（II）、酸化錫（II）、酸化錫（IV）、硫化錫(II)、硫化錫(IV)、酸化ジメチル錫（IV）、酸化メチルフェニル錫（IV）、酸化ジブチル錫(IV)、酸化ジオクチル錫(IV)、酸化ジフェニル錫(IV) 、酸化トリブチル錫、水酸化トリエチル錫（IV）、水酸化トリフェニル錫（IV）、水素化トリブチル錫、モノブチル錫（IV）オキシド、テトラメチル錫（IV）、テトラエチル錫（IV）、テトラブチル錫（IV）、ジブチルジフェニル錫(IV)、テトラフェニル錫（IV）、 酢酸トリブチル錫(IV)、酢酸トリイソブチル錫(IV)、酢酸トリフェニル錫(IV)、二酢酸ジブチル錫、ジオクタン酸ジブチル錫、ジラウリン酸ジブチル錫(IV)、マレイン酸ジブチル錫（IV）、ジブチル錫ビス(アセチルアセトナート)、塩化トリブチル錫（IV）、二塩化ジブチル錫、三塩化モノブチル錫、二塩化ジオクチル錫、塩化トリフェニル錫(IV)、硫化トリブチル錫、硫酸トリブチル錫、トリフルオロメタンスルホン酸錫(II)、ヘキサクロロ錫（IV）酸アンモニウム、ジブチル錫スルフィド、ジフェニル錫スルフィド、硫酸トリエチル錫およびフタロシアニン錫(II)等の錫化合物が挙げられ、中でも、塩化錫(II)以外の錫化合物が好ましい。
【００３５】
また、立体選択重合性を有する触媒を用いて、Ｌ−乳酸およびＤ−乳酸の等量混合物であるラセミ体を原料として、ポリ乳酸系樹脂の重合を行う場合においては、ポリ−Ｌ−乳酸およびポリ−Ｄ−乳酸をそれぞれ同時に製造することもできる。
【００３６】
本発明において、高分子量および高融点を有するポリ乳酸系樹脂を得ることができるという点で、錫化合物としては、配位子が２個である錫系の有機カルボン酸塩がさらに好ましく、酢酸錫(II)またはオクチル酸錫(II)が特に好ましい。また、２種以上併用することもでき、併用する場合には、錫化合物およびメタンスルホン酸を用いることが好ましい。
【００３７】
本発明において、触媒であるメタンスルホン酸の添加量は、高分子量および高融点を有するポリ乳酸系樹脂を効率的に得ることができるという点で、使用する原料（Ｌ−乳酸および／またはＤ−乳酸など）に対して、硫黄原子換算で３０〜３，０００ppmであることが好ましく、３５〜２，７００ppmがより好ましく、４０〜２，５００ppmがさらに好ましく、４５〜２，２００ppmが特に好ましい。
【００３８】
本発明において、触媒であるメタンスルホン酸の添加時期は、高分子量および高融点を有するポリ乳酸系樹脂を効率的に得ることができるという点で、溶融重合工程開始時または溶融重合工程中であることが好ましい。
【００３９】
その他の触媒の添加量は、特に限定されないが、ポリ乳酸系樹脂１００重量部に対して、０．０００１〜２重量部であることが好ましく、０．００１〜１重量部であることがより好ましく、０．００５〜０．５重量部であることがさらに好ましく、０．０１〜０．３重量部であることが特に好ましい。
【００４０】
本発明において、溶融重合工程の反応条件は特に制限されるものではなく、各種条件で実施することができるが、溶融重合工程を少なくとも下記の２段階を含む条件で連続的に行うことが好ましい。
【００４１】
溶融重合条件１：１４０℃〜１６０℃、１３．３〜６６．６ｋＰａ
溶融重合条件２：１６０℃〜１８０℃、１．３〜６．５ｋＰａ
本発明において、高分子量を有するポリ乳酸系樹脂を効率的に得ることができるという点で、溶融重合工程は、実質的な反応温度として、１４０〜１８０℃の温度で行うことが好ましく、高融点を有し、色相にも優れるポリ乳酸系樹脂を効率的に得ることができるという点で、１４５〜１７５℃の温度で行うことが好ましく、１４０〜１７０℃の温度で行うことがより好ましい。また、溶融重合工程の温度は、一定温度で維持する１段階でもよく、温度を段階的に変化させる２段階以上の多段階でもよいが、高分子量および高融点を有するポリ乳酸系樹脂を効率的に得ることができるという点で、２段階以上の多段階とすることが好ましく、例えば、１４０〜１６０℃の温度で反応を行った後、１６０〜１８０℃の温度で反応を行う方法などが挙げられる。
【００４２】
本発明において、高分子量を有するポリ乳酸系樹脂を効率的に得ることができるという点で、溶融重合工程は、実質的な反応圧力として、０．１３〜１３０ｋＰａの圧力で行うことが好ましく、色相にも優れるポリ乳酸系樹脂を効率的に得ることができるという点で、１〜１００ｋＰａの圧力で行うことが好ましく、１０〜９０ｋＰａの圧力で行うことがより好ましく、１０〜８０ｋＰａの圧力で行うことがさらに好ましく、２０〜７０ｋＰａの圧力で行うことが特に好ましい。また、溶融重合工程の圧力は、一定圧力を維持する１段階でもよく、圧力を段階的に変化させる２段階以上の多段階でもよいが、高分子量化でき、色相に優れるという点で、２段階以上の多段階とすることが好ましく、例えば、１３．３〜６６．６ｋＰａの圧力で反応を行った後、１．３〜６．５ｋＰａの圧力で反応を行う方法などが挙げられる。また、窒素などの不活性ガスの流通下で反応させることも好ましい。
【００４３】
本発明において、溶融重合工程は、０．５〜５０時間の反応時間で行うことが好ましく、色相にも優れるポリ乳酸系樹脂を効率的に得ることができるという点で、１〜４５時間の反応時間で行うことが好ましく、２〜４０時間の反応時間で行うことがより好ましく、３〜３５時間の反応時間で行うことがさらに好ましく、４〜３０時間の反応時間で行うことが特に好ましい。また、溶融重合工程の温度および圧力を２段階以上の多段階で行う場合は、例えば、１４０〜１６０℃の温度、１３．３〜６６．６ｋＰａの圧力で、２〜１５時間の反応時間で反応を行った後、１６０〜１８０℃の温度、１．３〜６．５ｋＰａの圧力で、２〜１５時間の反応時間で反応を行う方法などが挙げられる。なお、温度および圧力を２段階以上の多段階で行う場合であっても、溶融重合工程の反応時間の合計は、０．５〜５０時間が好ましい。
【００４４】
溶融重合工程は、回分法でも連続法でもよいが、回分法の場合、室温から溶融重合条件１に示す実質的な反応温度に達するまでの時間は、工程時間内の３０％以内であることが好ましく、２０％以内であることがより好ましく、１０％以内であることがさらに好ましい。また、常圧から溶融重合条件１に示す実質的な反応圧力に達するまでの時間は、工程時間内の５０％以内であることが好ましく、４０％以内であることがより好ましく、３０％以内であることがさらに好ましい。
【００４５】
本発明において、溶融重合工程は、回分法でも連続法でもよく、また、反応槽は特に限定されるものではなく、例えば、撹拌槽型反応槽、ミキサー型反応槽、塔型反応槽および押出機型反応槽などを用いることができ、これらの反応槽は２種以上組み合わせて使用することができる。また、生産性の点からは連続法で行うことが好ましい。
【００４６】
本発明において、溶融重合工程は、どのような反応装置を用いることもできるが、高分子量および高融点を有し、熱安定性および色相にも優れるポリ乳酸系樹脂を効率的に得ることができるという点で、反応槽と還流装置を接続した装置を用いることが好ましい。
【００４７】
本発明において、反応槽は、反応室が一つでもよく、仕切板などで分割された二つ以上の反応室から構成されているものでもよいが、高分子量を有するポリ乳酸系樹脂を効率的に得ることができるという点で、二つ以上の反応室から構成されているものが好ましい。
【００４８】
本発明において、還流装置は、反応槽の上部に接続されていることが好ましく、還流装置に真空ポンプが接続されていることがより好ましい。なお、本発明において、還流装置とは、揮発成分を分離するものであり、揮発成分の一部を反応系外に除去する働きをもつ気化部と揮発成分の一部を反応系内に戻す働きをもつ凝縮部を有するものであればいずれでもよく、具体的には、揮発成分のうち、水を除去し、乳酸およびラクチドまたはそれらの低分子量重合体を溶融重合工程の反応槽に戻すものであればいずれも用いることができる。ここで、凝縮部を構成する凝縮器としては、例えば、二重管式、多管式、コイル式、プレート式、プレートフィン式、渦巻式、ジャケット式などの方式を挙げることができる。
【００４９】
本発明の溶融重合工程において、反応終了後に、生成した低分子量体を反応槽から取り出す方法は、特に限定されるものではなく、窒素などの不活性気体による押出により取り出す方法、ギヤポンプなどで取り出す方法などが挙げられ、低粘度である低分子量体のハンドリング性の点から、窒素などの不活性気体による押出により取り出す方法が好ましい。
【００５０】
本発明において、溶融重合工程で製造されるプレポリマーの重量平均分子量は５，０００〜２５，０００とするものであり、１０，０００〜２０，０００であることが好ましい。また、プレポリマーの酸価をａ［mol/ton］とすると、次式（２）を満たすことが好ましく、より好ましくは次式（３）、さらに好ましくは次式（４）を満たす。
【００５１】
４５０／（Ｍｗ／１０，０００−０．１４）＜ａ＜９５０／（Ｍｗ／１０，０００−０．１４）        （２）
（Ｍｗはプレポリマーの重量平均分子量（万））
５００／（Ｍｗ／１０，０００−０．１４）＜ａ＜９００／（Ｍｗ／１０，０００−０．１４）        （３）
５５０／（Ｍｗ／１０，０００−０．１４）＜ａ＜８５０／（Ｍｗ／１０，０００−０．１４）        （４）
なお、重量平均分子量とは、溶媒としてヘキサフルオロイソプロパノールを用いたゲルパーミエーションクロマトグラフィー（ＧＰＣ）測定による標準ポリメチルメタクリレート換算の重量平均分子量の値であり、酸価ａとはアルカリ溶液による中和滴定で測定されるカルボキシル末端基量である。
【００５２】
次に、結晶化工程について説明する。
【００５３】
本発明において、固相重合工程を実施する際には、プレポリマーが結晶化していることが必要であり、溶融重合工程終了後かつ固相重合工程開始前に結晶化処理を行う。
【００５４】
結晶化させる方法としては窒素、空気などの気相中または水やエタノールなどの液相中において結晶化処理温度で熱処理する方法、プレポリマーを溶媒に溶解させ溶液とした後に溶媒を揮発させる方法、プレポリマーを溶媒に接触させる方法、および溶融状態のプレポリマーを延伸または剪断の操作を行った後に冷却固化させる方法などが挙げられる。上記の方法の中でも、窒素の気相中おいて結晶化処理温度で熱処理する方法、および溶融状態のプレポリマーを延伸または剪断の操作後に冷却固化させる方法が好ましい。また、上記の複数の方法を組み合わせてもよい。なお、本発明においては、後述のように結晶化工程の温度を２段階以上の多段階とするものであり、第２段階以上の段階においては窒素気流中で結晶化することが重要である。
【００５５】
溶融状態のプレポリマーを延伸または剪断の操作後に冷却固化させる場合の冷却方法は、水冷が好ましく、水に接触させる時間としては１０分以内が好ましく、５分以内がより好ましく、３分以内がさらに好ましく、１分以内が好ましく、３０秒以内が特に好ましい。水に接触する時間が上記好ましい範囲であると、ポリマー中に酸性化合物が増加しにくい。また、冷却から固相重合までの時間は１２時間以内が好ましく、６時間以内がより好ましく、３時間以内がさらに好ましく、１時間以内が特に好ましい。
【００５６】
ここでいう結晶化処理温度とは、溶融重合工程で得ることができるプレポリマーのガラス転移温度より高く、融点よりも低い温度範囲である必要があり、予め示差走査型熱量計（ＤＳＣ）により測定した昇温結晶化温度および降温結晶化温度の範囲内であるようにする。ポリ乳酸系樹脂がポリ乳酸系樹脂の場合は、高分子量および高融点を有し、色相に優れるポリ乳酸系樹脂を効率的に得ることができるという点で、７０〜１３０℃であることが重要であり、７５〜１３０℃であることが好ましく、８０〜１３０℃であることがさらに好ましい。
【００５７】
また、結晶化工程の温度は、温度を段階的に変化させる２段階以上の多段階とすることが重要で、反応の進行とともに温度を段階的に上げることがより好ましく、例えば、８０〜１００℃の温度で反応を行った後、１００〜１３０℃の温度で反応を行う方法などが挙げられる。なお、段毎の温度上昇幅は３０℃以下が好ましく、２５℃以下がより好ましく、２０℃以下がさらに好ましい。
【００５８】
また、結晶化させる際の時間については１〜７時間が好ましく、１．５〜５時間がより好ましく、１．５〜３時間が特に好ましい。なお、結晶化処理における圧力条件は、減圧、常圧および加圧のいずれの条件でもよいが、中でも常圧が好ましい。また、結晶化は無水雰囲気で行うことが好ましく、水分の含まれる雰囲気で行う場合にはできるだけ短時間で行うことが好ましい。
【００５９】
また、結晶化工程の温度を２段階以上の多段階として行うに際し、例えば、第１段階として７０〜１００℃の温度で１〜４時間、第２段階として１００〜１３０℃の温度で１〜４時間で行う方法が好ましく挙げられ、第１段階として７０〜９０℃の温度で１〜３時間、第２段階として９０〜１１０℃の温度で１〜３時間、第３段階として１１０〜１３０℃の温度で１〜３時間で行うことがより好ましい。なお、結晶化工程の反応時間の合計は、１〜７時間が好ましい。
【００６０】
なお、上記のような各段階で温度を一定に維持する方式の多段階で昇温するのに代えて、連続的に昇温してもよく、この態様も本発明においては多段階の概念に含まれる。例えば、７０℃から１２０℃まで２時間かけて、すなわち毎時２５℃で昇温させた後に１６０℃で維持する方法などが挙げられる。連続的に昇温する場合の昇温速度は毎時３０℃以下であることが好ましい。
【００６１】
本発明において、結晶化処理する際のプレポリマーの形状は、特に限定されるものではなく、塊状、フィルム、ペレットおよび粉末などいずれでもよいが、効率的に結晶化できるという点で、ペレットまたは粉末の形状とすることが好ましい。ペレットとは、ポリマーの成型された小粒子で、例えば最大径が１〜１０ｍｍ程度、特に１．２〜８ｍｍ程度、最も多くの場合１．５〜６ｍｍ程度の、球状、長球状、偏平球、板状、棒状、それらに類似する形状、不定形その他任意の形状のものを言い、別名チップとも呼ぶ。ペレットにする方法としては、溶融状態のプレポリマーを、ストランド状に押出し、ストランドカッターでペレタイズする方法、滴下ノズルを用いて液滴状に滴下し、固体、気体または液体と接触させて、ペレット化する方法、口金から気体又は液体中に押出とともにカッティングする方法などが挙げられる。ペレット化する際には、乾燥雰囲気で行うことが好ましく、水分に接触する場合はその時間をできるだけ短くすることが好ましい。
【００６２】
また、粉末にする方法としては、ミキサー、ブレンダー、ボールミルおよびハンマー粉砕機を用いて粉砕する方法が挙げられる。粉末の場合は、効率的に結晶化できるという点で、平均粒子径０．０１〜５ｍｍであることが好ましく、０．１〜１ｍｍであることがより好ましい。
【００６３】
通常工業的にはペレットとすることがほとんどであるが、本発明の製造方法では、ペレットの形状として結晶化処理する場合に特に生産性に優れ、効果が高い。
【００６４】
また、結晶化されたプレポリマーの重量平均分子量は、５，０００〜２５，０００とするものであり、１０，０００〜２０，０００がより好ましく、１２，０００〜２０，０００が特に好ましい。結晶化工程を経ても溶融重合直後の重量平均分子量がほぼ維持される。ポリ乳酸では、従来のポリエステルでの知見と異なり、重量平均分子量が高いと固相重合での反応性が低く、また到達分子量も低くなるが、一方、重量平均分子量が低すぎると固相重合で溶融するのを防ぐため低い固重温度を設定する必要があり生産性は低下する。本発明においては上記分子量範囲のプレポリマーを用いることで高い生産性を得ることができる。
【００６５】
また、本発明において、結晶化プレポリマーの融解エンタルピーΔＨｍは５０〜６５［J/g］とするものであり、５３〜６０がより好ましい。従来の固相重合では、結晶化度が高いと、すなわち融解エンタルピーが大きいと、固相重合での反応性が低下するとされていたが、本発明においては、融解エンタルピーが大きいほど固相重合での反応性が高くなる。結晶化プレポリマーの融解エンタルピーΔＨｍが上記好ましい範囲であると、結晶化度を高くしつつ固相重合での反応性を高く保つことができる。
【００６６】
また、結晶化プレポリマーの酸価Ａ［mol/ton］は、次式（１）を満たすことが必要であり、好ましくは次式（５）、さらに好ましくは次式（６）を満たす。酸価が高すぎると固相重合工程で分解が促進され、小低すぎると反応性が低下するため、高分子量化や高融点化が困難となる。ここでいう酸価は、ポリマーの末端カルボキシル基とダイマーなどのオリゴマー、乳酸などの酸性化合物に由来するものであり、ポリマーの末端カルボキシル量は分子量に依存する。その中で、酸性化合物が多すぎると固相重合中に分解が生じるため、酸価は低くすることが好ましいが、一方低くすると重合反応性が低下する。本発明において、以下の式を満たす時に高い生産性が得られることが見出された。
【００６７】
４５０／（Ｍｗ／１０，０００−０．１４）＜Ａ＜９５０／（Ｍｗ／１０，０００−０．１４）        （１）
（Ｍｗは結晶化プレポリマーの重量平均分子量）
５００／（Ｍｗ／１０，０００−０．１４）＜Ａ＜９００／（Ｍｗ／１０，０００−０．１４）        （５）
５５０／（Ｍｗ／１０，０００−０．１４）＜Ａ＜８５０／（Ｍｗ／１０，０００−０．１４）        （６）
また、ラクチド含有量Ｌは０．１〜３．０［wt％］であることが好ましく、０．５〜２．５［wt％］であることがより好ましい。ラクチド含有量をかかる好ましい範囲とすると、ポリマーの分子運動性を高める一方、分解により酸性化合物が生じるのを防ぐことができる。
【００６８】
また、結晶化プレポリマーがポリ−Ｌ−乳酸又はポリ−Ｄ−乳酸であり、ポリ−Ｌ−乳酸の場合にはＤ−乳酸含有量ｄが０．２〜２．０［mol％］であり、ポリ−Ｄ−乳酸の場合にはＬ−乳酸含有量ｌが０．２〜２．０［mol％］であることが好ましく、さらに、０．３〜１．５［mol％］であることがより好ましい。
【００６９】
なお、融解エンタルピーΔＨｍとは示差走査型熱量計（ＤＳＣ）により測定される昇温融解ピークのエンタルピーであり、結晶化プレポリマーの酸価Ａとはアルカリ溶液による中和滴定で測定されるカルボキシル末端基量であり、ラクチド含有量とはプロトン核ＮＭＲにより測定されるプレポリマー中の含有量であり、Ｄ−乳酸含有量ｄやＬ−乳酸含有量ｌとは液体クロマトグラフィーで測定される全乳酸成分中の含有量である。
【００７０】
次に、固相重合工程について説明する。
【００７１】
固相重合工程を少なくとも下記の２段階を含む条件で連続的に行うことが好ましい。
【００７２】
固相重合条件１：１３０℃〜１５５℃
固相重合条件２：１５５℃〜１６５℃
本発明において、固相重合工程は、プレポリマーの融点以下の温度で行うことが好ましく、高分子量および高融点を有し、色相にも優れるポリ乳酸系樹脂を効率的に得ることができるという点で、１３０〜１６５℃の温度で行うことが好ましく、１３５〜１６５℃の温度で行うことがより好ましく、１４０〜１６５℃の温度で行うことがさらに好ましい。中でも最終温度は１５５〜１６５℃であることが好ましく、１６０〜１６５℃がより好ましい。
【００７３】
また、固相重合工程の温度は、１段階でもよく、２段階以上の多段階でもよいが、短時間で高分子量化しやすく、色相にも優れるという点で、２段階以上の多段階とすることが好ましく、反応の進行とともに温度を段階的に上げることがより好ましく、例えば、１３０〜１５５℃の温度で反応を行った後、１５５〜１６５℃の温度で反応を行う方法などが挙げられる。なお、段毎の温度上昇幅は１５℃以下が好ましく、１０℃以下がより好ましく、５℃以下がさらに好ましい。
【００７４】
本発明において、高分子量および高融点を有し、熱安定性および色相にも優れるポリ乳酸系樹脂を効率的に得ることができるという点で、固相重合工程は、１〜１００時間の反応時間で行うことが好ましく、色相にも優れるポリ乳酸系樹脂を効率的に得ることができるという点で、３〜８０時間の反応時間で行うことが好ましく、５〜５０時間の反応時間で行うことがより好ましく、１０〜３０時間の反応時間で行うことがさらに好ましい。
【００７５】
また、固相重合工程の温度を２段階以上の多段階で行う場合は、例えば、第１段階として１３０〜１５０℃の温度で１〜５０時間、第２段階として１５０〜１６５℃の温度で１〜５０時間で行う方法が挙げられ、短時間で高分子量化しやすく、色相にも優れるという点で、第１段階として１２０〜１４０℃の温度で１〜１０時間、第２段階として１４０〜１５５℃の温度で１〜１０時間、第３段階として１５５〜１６５℃の温度で１０〜３０時間で行うことがより好ましい。なお、温度を２段階以上の多段階で行う場合であっても、固相重合工程の反応時間の合計は、１〜１００時間とするのが好ましい。
【００７６】
なお、上記のような各段階で温度を一定に維持する方式の多段階で昇温するのに代えて、連続的に昇温してもよい。例えば、１４０℃から１６０℃まで２０時間かけて、すなわち毎時１℃で昇温させた後に１６０℃で維持する方法などが挙げられる。連続的に昇温する場合の昇温速度は毎時１０℃以下であることが好ましい。
【００７７】
本発明において、固相重合工程において、圧力条件は特に限定されることはなく、減圧条件、常圧条件および加圧条件のいずれでもよいが、高分子量を有するポリ乳酸系樹脂を効率的に得ることができるという点で、減圧条件または常圧条件であることが好ましい。減圧条件で行う場合には、０．１３〜１，３００Ｐａの圧力で行うことが好ましい。また、１〜１，０００Ｐａの圧力で行うことが好ましく、１０〜９００Ｐａの圧力で行うことがより好ましく、１００〜８００Ｐａの圧力で行うことがさらに好ましく、５００〜７００Ｐａの圧力で行うことが特に好ましい。また、固相重合工程の圧力は、１段階でもよく、２段階以上の多段階でもよいが、２段階以上の多段階とすることが好ましく、例えば、７００〜１，３００Ｐａの圧力で反応を行った後、０．１３〜７００Ｐａの圧力で反応を行う方法などが挙げられる。常圧条件で行う場合には、乾燥窒素などの不活性気体気流下で行うことが好ましく、流量としてはプレポリマー１kgあたり０．０１〜２００L/minが好ましく、０．１〜１５０L/minがさらに好ましく、０．５〜１００L/minが特に好ましい。
【００７８】
本発明において、固相重合工程に用いる結晶化プレポリマーの形状は、特に限定されるものではなく、塊状、フィルム、ペレットおよび粉末などいずれでもよいが、ペレットまたは粉末の形状とすることが好ましい。ペレットとは、ポリマーの成型された小粒子で、例えば最大径が１〜１０ｍｍ程度、特に１．２〜８ｍｍ程度、最も多くの場合１．５〜６ｍｍ程度の、球状、長球状、偏平球、板状、棒状、それらに類似する形状、不定形その他任意の形状のものを言い、別名チップとも呼ぶ。粉末の場合は、効率的に固相重合できるという点で、平均粒子径０．０１〜５ｍｍであることが好ましく、０．１〜１ｍｍであることがより好ましい。通常工業的にはペレットとすることがほとんどであるが、本発明の製造方法では、ペレットの形状として固相重合する場合に特に生産性に優れ、効果が高い。
【００７９】
本発明において、固相重合工程は、回分法でも連続法でもよく、また、反応槽は、撹拌槽型反応槽、ミキサー型反応槽および塔型反応槽などを用いることができ、これらの反応槽は２種以上組み合わせて使用することができる。また、生産性の点からは連続法で行うことが好ましい。
【００８０】
本発明の方法により得られるポリ乳酸系樹脂の重量平均分子量は、特に限定されるものではないが、１００，０００以上であることが、機械物性の点で好ましい。特に成形性および機械物性に優れるという点で、１００，０００〜１２００，０００であることが好ましく、１２０，０００〜３００，０００であることがより好ましく、１４０，０００から２５０，０００であることがさらに好ましい。なお、重量平均分子量とは、溶媒としてヘキサフルオロイソプロパノールを用いたゲルパーミエーションクロマトグラフィー（ＧＰＣ）測定による標準ポリメチルメタクリレート換算の重量平均分子量の値である。
【００８１】
また、数平均分子量に対する重量平均分子量の比は１．４〜３であることがポリマー物性の均一性の点から好ましく、より好ましくは１．５〜２．５である。また、窒素気流下２００℃で２０分保持した時の重量減少率は０．６％以下であることが、耐熱性に優れるという点で好ましく、より好ましくは０．４％以下である。
【００８２】
固相重合後の酸化数が＋５以上の硫黄を有する硫黄含有化合物の含有量は、硫黄原子換算で生成ポリマー対比１０〜４，０００ppmであることが好ましく、３０〜３，０００ppmであることが好ましく、４０〜２，０００ppmがさらに好ましく、５０〜５００ppmが特に好ましい。
【００８３】
固相重合後の酸化数が＋５以上の硫黄を有する硫黄含有化合物の残存率は０〜９０％であることが好ましく、１〜５０％であることがさらに好ましく、５〜３０％であることが特に好ましい。ここでいう残存率（Ｒ）とは、重合反応前後の触媒である酸化数が＋５以上の硫黄を有する硫黄含有化合物の濃度変化の尺度であり、下記式（７）〜（９）で示される。
【００８４】
Ｒ［％］＝Ｃａ［ppm］／Ｃｂ［ppm］×１００        （７）
（Ｃｂ：式（８）により算出される添加された触媒が全てポリマー中に残存する場合の理論触媒濃度、Ｃａ：式（９）により算出される重合反応後のポリマー中に残存する実際の触媒濃度）
Ｃｂ［ppm］＝Ｗｂ［g］／Ｗｐ［g］×１０６        （８）
（Ｗｂ：重合工程に添加された触媒の重量、Ｗｐ：重合反応後のポリマーの重量）
Ｃａ［ppm］＝Ｗａ［g］／Ｗｐ［g］×１０６        （９）
（Ｗｂ：重合反応後のポリマー中触媒の重量、Ｗｐ：重合反応後のポリマーの重量）
また、錫化合物、チタン化合物、鉛化合物、亜鉛化合物、コバルト化合物、鉄化合物、リチウム化合物、希土類化合物を用いる場合には、固相重合後の総金属モル量に対する酸化数が＋５以上の硫黄を有する硫黄含有化合物の硫黄原子モル量との比は、３．０〜５０であることが、金属化合物と酸化数が＋５以上の硫黄を有する硫黄含有化合物との相互作用の点で好ましく、より好ましくは４．０〜４０である。
【００８５】
本発明においては、熱安定性に優れる脂肪族ポリエステルを得るために、溶融重合工程開始時、溶融重合工程中または固相重合終了後において、安定剤を添加することが好ましい。
【００８６】
本発明でいう安定剤としては、酸化数が＋５未満の硫黄を有する硫黄含有化合物、リン系化合物、芳香族ケトン化合物、芳香族環を有する炭化水素化合物、脂肪族ジカルボン酸、脂肪族ジオール、脂環式炭化水素化合物、ヒンダードフェノール系化合物、ビタミン系化合物、トリアゾール系化合物、ヒドラジン誘導体系化合物などが挙げられ、これらを併用して用いてもよい。
【００８７】
酸化数が＋５未満の硫黄を有する硫黄含有化合物の具体例としては、ジフェニルスルホン、ジトリルスルホン、ジベンジルスルホン、メチルフェニルスルホン、エチルフェニルスルホン、プロピルフェニルスルホン、メチルトリルスルホン、エチルトリルスルホン、プロピルフェニルスルホン、ベンジルフェニルスルホン、フェニルトリルスルホン、ベンジルトリルスルホン、ビス（フェニルスルホニル）メタン、ビス（トリルスルホニル）メタン、ビス（ベンジルスルホニル）メタン、亜硫酸、亜硫酸ナトリウム、亜硫酸カリウム、硫黄、ジラウリルチオジプロピオネート、ジトリデシルチオジプロピオネート、ジミリスチルチオジプロピオネート、ジステアリルチオジプロピオネート、ペンタエリスリトール−テトラキス（３−ラウリルチオプロピオネート）、ペンタエリスリトール−テトラキス（３−ドデシルチオプロピオネート）、ペンタエリスリトール−テトラキス（３−オクタデシルチオプロピオネート）、ペンタエリスリトール−テトラキス（３−ミリスチルチオプロピオネート）、ペンタエリスリトール−テトラキス（３−ステアリルチオプロピオネート）などが挙げられる。酸化数が＋５未満の硫黄を有する硫黄含有化合物の具体的な商品名としては、（株）ＡＤＥＫＡ製“アデカスタブ”ＡＯ−２３、ＡＯ−４１２Ｓ、ＡＯ−５０３Ａ、チバ・スペシャルティ・ケミカルズ（株）製“イルガノックス”ＰＳ８０２、住友化学工業（株）製“スミライザー”ＴＰＬ−Ｒ、ＴＰＭ、ＴＰＳ、ＴＰ−Ｄ、（株）エーピーアイコーポレーション製ＤＳＴＰ、ＤＬＴＰ、ＤＬＴＯＩＢ、ＤＭＴＰ、シプロ化成（株）製“シーノックス”４１２Ｓ、サイアナミド社製“サイアノックス”１２１２などが挙げられる。
【００８８】
リン系化合物のうち、有機リン化合物としては、例えば、ホスファイト系化合物、ホスフェート系化合物が挙げられる。かかるホスファイト系化合物の具体例としては、テトラキス［２−t−ブチル−４−チオ（２′−メチル−４′−ヒドロキシ−５′−t−ブチルフェニル）−５−メチルフェニル］−１，６−ヘキサメチレン−ビス（Ｎ−ヒドロキシエチル−Ｎ−メチルセミカルバジド）−ジホスファイト、テトラキス［２−t−ブチル−４−チオ（２′−メチル−４′−ヒドロキシ−５′−t−ブチルフェニル）−５−メチルフェニル］−１，１０−デカメチレン−ジ−カルボキシリックアシッド−ジ−ヒドロキシエチルカルボニルヒドラジド−ジホスファイト、テトラキス［２−t−ブチル−４−チオ（２′−メチル−４′−ヒドロキシ−５′−t−ブチルフェニル）−５−メチルフェニル］−１，１０−デカメチレン−ジ−カルボキシリックアシッド−ジ−サリシロイルヒドラジド−ジホスファイト、テトラキス［２−t−ブチル−４−チオ（２′−メチル−４′−ヒドロキシ−５′−t−ブチルフェニル）−５−メチルフェニル］−ジ（ヒドロキシエチルカルボニル）ヒドラジド−ジホスァイト、テトラキス［２−t−ブチル−４−チオ（２′−メチル−４′−ヒドロキシ−５′−t−ブチルフェニル）−５−メチルフェニル］−Ｎ，Ｎ′−ビス（ヒドロキシエチル）オキサミド−ジホスファイトなどが挙げられるが、少なくとも１つのＰ−Ｏ結合が芳香族基に結合しているものがより好ましく、具体例としては、トリス（２，４−ジ−ｔ−ブチルフェニル）ホスファイト、テトラキス（２，４−ジ−ｔ−ブチルフェニル）４，４′−ビフェニレンホスフォナイト、ビス（２，４−ジ−ｔ−ブチルフェニル）ペンタエリスリトール−ジ−ホスファイト、ビス（２，６−ジ−ｔ−ブチル−４−メチルフェニル）ペンタエリスリトール−ジ−ホスファイト、２，２−メチレンビス（４，６−ジ−ｔ−ブチルフェニル）オクチルホスファイト、４，４′−ブチリデン−ビス（３−メチル−６−ｔ−ブチルフェニル−ジ−トリデシル）ホスファイト、１，１，３−トリス（２−メチル−４−ジトリデシルホスファイト−５−ｔ−ブチル−フェニル）ブタン、トリス（ミックスドモノおよびジ−ノニルフェニル）ホスファイト、トリス（ノニルフェニル）ホスファイト、４，４′−イソプロピリデンビス（フェニル−ジアルキルホスファイト）などが挙げられ、トリス（２，４−ジ−ｔ−ブチルフェニル）ホスファイト、２，２−メチレンビス（４，６−ジ−ｔ−ブチルフェニル）オクチルホスファイト、ビス（２，６−ジ−ｔ−ブチル−４−メチルフェニル）ペンタエリスリトール−ジ−ホスファイト、テトラキス（２，４−ジ−ｔ−ブチルフェニル）−４，４′−ビフェニレンホスホナイト、９，１０−ジハイドロー９−オキサ−１０−フォスファフェナントレン−１０−オキサイド、亜リン酸トリイソデシルなどが好ましく使用できる。ホスファイト系化合物の具体的な商品名としては、（株）ＡＤＥＫＡ製“アデカスタブ” Ｃ、ＰＥＰ−４Ｃ、ＰＥＰ−８、ＰＥＰ−１１Ｃ、ＰＥＰ−２４Ｇ、ＰＥＰ−３６、ＨＰ−１０、２１１２、２６０、５２２Ａ、３２９Ａ、１１７８、１５００、Ｃ、１３５Ａ、３０１０、ＴＰＰ、チバ・スペシャル���ィ・ケミカルズ（株）製“イルガフォス”１６８、住友化学工業（株）製“スミライザー”Ｐ−１６、クラリアント社製“サンドスタブ” Ｐ−ＥＰＱ、ＧＥ社製“ウエストン”６１８、６１９Ｇ、６２４、三光（株）製ＳＡＮＫＯ−ＨＣＡなどが挙げられる。
【００８９】
ホスフェート系化合物の具体例としては、モノステアリルアシッドホスフェート、ジステアリルアシッドホスフェート、メチルアシッドホスフェート、イソプロピルアシッドホスフェート、ブチルアシッドホスフェート、オクチルアシッドホスフェート、イソデシルアシッドホスフェートなどが挙げられ、中でも、モノステアリルアシッドホスフェート、ジステアリルアシッドホスフェートが好ましい。ホスフェート系化合物の具体的な商品名としては、チバ・スペシャルティ・ケミカルズ（株）製“イルガノックス”ＭＤ１０２４、イーストマン・コダック社製“インヒビター”ＯＡＢＨ、（株）ＡＤＥＫＡ製“アデカスタブ”ＣＤＡ−１、ＣＤＡ−６、ＡＸ−７１などを挙げることができる。
【００９０】
リン系化合物のうち、無機リン化合物としては、例えば、リン酸系化合物、亜リン酸系化合物、次亜リン酸系化合物が挙げられる。かかるリン酸系化合物の具体例としては、リン酸、二リン酸、三リン酸、リン酸リチウム、リン酸ベリリウム、リン酸ナトリウム、リン酸マグネシウム、リン酸アルミニウム、リン酸カリウム、リン酸カルシウムなどが挙げられ、亜リン酸系化合物の具体例としては亜リン酸、亜リン酸リチウム、亜リン酸ベリリウム、亜リン酸ナトリウム、亜リン酸マグネシウム、亜リン酸アルミニウム、亜リン酸カリウム、亜リン酸カルシウムなどが挙げられ、次亜リン酸系化合物の具体例としては次亜リン酸、次亜リン酸リチウム、次亜リン酸ベリリウム、次亜リン酸ナトリウム、次亜リン酸マグネシウム、次亜リン酸アルミニウム、次亜リン酸カリウム、次亜リン酸カルシウムなどが挙げられる。
【００９１】
芳香族ケトン化合物の具体例としては、１，４−ジベンゾイルベンゼン、ベンゾフェノン、アセトフェノン、プロピオフェノン、ベンゾイルナフタレンなどがあげられる。
【００９２】
芳香族環を有する炭化水素化合物の具体例としては、トリフェニルメタン、ジフェニルメタン、トルエンなどがあげられる。
【００９３】
脂肪族ジカルボン酸の具体例としては、シュウ酸、コハク酸、ブタン酸、アジピン酸、ペンタン酸などがあげられる。
【００９４】
脂肪族ジオールの具体例としては、エチレングリコール、プロパンジオール、ブタンジオール、ペンタンジオール、ヘキサンジオール、シクロヘキサンジオール、スピログリコール、イソソルビドなどがあげられる。
【００９５】
脂環式炭化水素化合物の具体例としては、１，２−ジメチルシクロヘキサン、メチルシクロヘキサン、１，２，４−トリメチルシクロヘキサン、１，２−ジエチルシクロヘキサン、エチルシクロヘキサン、１，２，４−トリエチルシクロヘキサン、１，２−ジプロピルシクロヘキサン、プロピルシクロヘキサン、１，２，４−トリプロピルシクロヘキサンなどがあげられる。
【００９６】
ヒンダードフェノール系化合物の具体例としては、ｎ−オクタデシル−３−（３′，５′−ジ−ｔ−ブチル−４′−ヒドロキシフェニル）−プロピオネート、ｎ−オクタデシル−３−（３′−メチル−５′−ｔ−ブチル−４′−ヒドロキシフェニル）−プロピオネート、ｎ−テトラデシル−３−（３′，５′−ジ−ｔ−ブチル−４′−ヒドロキシフェニル）−プロピオネート、１，６−ヘキサンジオール−ビス−［３−（３，５−ジ−ｔ−ブチル−４−ヒドロキシフェニル）−プロピオネート］、１，４−ブタンジオール−ビス−［３−（３，５−ジ−ｔ−ブチル−４−ヒドロキシフェニル）−プロピオネート］、２，２′−メチレンビス−（４−メチル−ｔ−ブチルフェノール）、トリエチレングリコール−ビス−［３−（３−ｔ−ブチル−５−メチル−４−ヒドロキシフェニル）−プロピオネート］、テトラキス［メチレン−３−（３′，５′−ジ−ｔ−ブチル−４′−ヒドロキシフェニル）プロピオネート］メタン、３，９−ビス［２−｛３−（３−ｔ−ブチル−４−ヒドロキシ−５−メチルフェニル）プロピオニルオキシ｝−１，１−ジメチルエチル］２，４，８，１０−テトラオキサスピロ（５，５）ウンデカン、Ｎ，Ｎ′−ビス−３−（３′，５′−ジ−ｔ−ブチル−４′−ヒドロキシフェニル）プロピオニルヘキサメチレンジアミン、Ｎ，Ｎ′−テトラメチレン−ビス−３−（３′−メチル−５′−ｔ−ブチル−４′−ヒドロキシフェノール）プロピオニルジアミン、Ｎ，Ｎ′−ビス−［３−（３，５−ジ−ｔ−ブチル−４−ヒドロキシフェノール）プロピオニル］ヒドラジン、Ｎ−サリチロイル−Ｎ′−サリチリデンヒドラジン、３−（Ｎ−サリチロイル）アミノ−１，２，４−トリアゾール、Ｎ，Ｎ′−ビス［２−｛３−（３，５−ジ−ｔ−ブチル−４−ヒドロキシフェニル）プロピオニルオキシ｝エチル］オキシアミド、ペンタエリスリチル−テトラキス［３−（３，５−ジ−ｔ−ブチル−４−ヒドロキシフェニル）プロピオネート］、Ｎ，Ｎ′−ヘキサメチレンビス−（３，５−ジ−ｔ−ブチル−４−ヒドロキシ−ヒドロシンナマイド等をあげることができる。好ましくは、トリエチレングリコール−ビス−［３−（３−ｔ−ブチル−５−メチル−４−ヒドロキシフェニル）−プロピオネート］、テトラキス［メチレン−３−（３′，５′−ジ−ｔ−ブチル−４′−ヒドロキシフェニル）プロピオネート］メタン、１，６−ヘキサンジオール−ビス−［３−（３，５−ジ−ｔ−ブチル−４−ヒドロキシフェニル）−プロピオネート］、ペンタエリスリチル−テトラキス［３−（３，５−ジ−ｔ−ブチル−４−ヒドロキシフェニル）プロピオネート］、Ｎ，Ｎ′−ヘキサメチレンビス−（３，５−ジ−ｔ−ブチル−４−ヒドロキシ−ヒドロシンナマイドである。ヒンダードフェノール系化合物の具体的な商品名としては、（株）ＡＤＥＫＡ製“アデカスタブ”ＡＯ−２０，ＡＯ−３０，ＡＯ−４０，ＡＯ−５０，ＡＯ−６０，ＡＯ−７０，ＡＯ−８０，ＡＯ−３３０、チバ・スペシャルティ・ケミカルズ（株）製“イルガノックス”２４５，２５９，５６５，１０１０，１０３５，１０７６，１０９８，１２２２，１３３０，１４２５，１５２０，３１１４，５０５７、住友化学工業（株）製“スミライザー”ＢＨＴ−Ｒ、ＭＤＰ−Ｓ、ＢＢＭ−Ｓ、ＷＸ−Ｒ、ＮＷ、ＢＰ−７６、ＢＰ−１０１、ＧＡ−８０、ＧＭ、ＧＳ、サイアナミド社製“サイアノックス”ＣＹ−１７９０などが挙げられる。
【００９７】
ビタミン系化合物の具体例としては、酢酸ｄ−α−トコフェロール、コハク酸ｄ−α−トコフェロール、ｄ−α−トコフェロール、ｄ−β−トコフェロール、ｄ−γ−トコフェロール、ｄ−δ−トコフェロール、ｄ−α−トコトリエノール、ｄ−β−トコフェトリエノール、ｄ−γ−トコフェトリエノール、ｄ−δ−トコフェトリエノールなどの天然品、ｄｌ−α−トコフェロール、酢酸ｄｌ−α−トコフェロール、コハク酸ｄｌ−α−トコフェロールカルシウム、ニコチン酸ｄｌ−α−トコフェロールなどの合成品を挙げることができる。ビタミン系化合物の具体的な商品名としては、エーザイ（株）製“トコフェロール”、チバ・スペシャルティ・ケミカルズ（株）製“イルガノックス”Ｅ２０１などが挙げられる。
【００９８】
トリアゾール系化合物の具体例としては、ベンゾトリアゾール、３−（Ｎ−サリシロイル）アミノ−１，２，４−トリアゾールなどが挙げられる。
【００９９】
ヒドラジン誘導体系化合物の具体例としては、デカメチレンジカルボキシリックアシッド−ビス（Ｎ′−サリシロイルヒドラジド）、イソフタル酸ビス（２−フェノキシプロピオニルヒドラジド）、Ｎ−ホルミル−Ｎ′−サリシロイルヒドラジン、２，２−オキザミドビス−［エチル−３−(３，５−ジ−t−ブチル−４−ハイドロオキシフェニル)プロピオネート］、オギザリル−ビス−ベンジリデン−ヒドラジド、ニッケル−ビス（１−フェニル−３−メチル−４−デカノイル−５−ピラゾレート）、２−エトキシ−２′−エチルオキサニリド、５−t−ブチル−２−エトキシ−２′−エチルオキサニリド、Ｎ，Ｎ−ジエチル−Ｎ′，Ｎ′−ジフェニルオキサミド、Ｎ，Ｎ′−ジエチル−Ｎ，Ｎ′−ジフェニルオキサミド、オキサリックアシッド−ビス（ベンジリデンヒドラジド）、チオジプロピオニックアシッド−ビス（ベンジリデンヒドラジド）、ビス（サリシロイルヒドラジン）、Ｎ−サリシリデン−Ｎ′−サリシロイルヒドラゾン、Ｎ，Ｎ′−ビス［３−（３，５−ジ−t−ブチル−４−ヒドロキシフェニル）プロピオニル］ヒドラジン、Ｎ，Ｎ′−ビス［２−〔３−（３，５−ジ−t−ブチル−４−ヒドロキシフェニル）プロピオニルオキシ〕エチル］オキサミドなどが挙げられる。
【０１００】
以上挙げた中でもｔ−ブチル基を有しないものが好ましい。中でも、酸化数が＋５未満の硫黄を有する硫黄含有化合物、リン系化合物、芳香族ケトン化合物、芳香族環を有する炭化水素化合物、脂肪族ジカルボン酸、脂肪族ジオール、脂環式炭化水素化合物から選ばれる少なくとも１種を含むことが好ましい。酸化数が＋５未満の硫黄を有する硫黄含有化合物としては、ジフェニルスルホン、亜硫酸、亜硫酸ナトリウム、硫黄、住友化学工業（株）製“スミライザー”ＴＰＤ（ペンタエリスリトールテトラキス(β−ラウリル−チオ−プロピオネート)）が好ましい。リン系化合物のうち、無機リン化合物としてはリン酸系化合物、亜リン酸系化合物、また、有機リン化合物としてはホスフェート系化合物、ホスファイト系化合物であることがさらに好ましい。具体例のさらなる好ましい例としては、無機リン化合物としてはリン酸、亜リン酸、リン酸ナトリウム、亜リン酸ナトリウムであり、有機リン化合物としては（株）ＡＤＥＫＡ製“アデカスタブ”ＡＸ−７１(ジオクタデシルホスフェート)、ＰＥＰ−８(ジステアリルペンタエリスリトールジホスファイト)、ＰＥＰ−３６(サイクリックネオペンタテトライルビス(２，６―ｔ−ブチル−４−メチルフェニル)ホスファイト)、ＨＰ−１０（２，２′−メチレンビス（４，６−ジ−t−ブチル−１−フェニルオキシ）（２−エチルヘキシルオキシ）ホスホラス）、ＰＥＰ−２４Ｇ（ビス(２，４−ジ−t−ブチルフェニル)ペンタエリスリトールジフォスファイト）、３０１０（亜リン酸トリイソデシル）、ＴＰＰ（亜リン酸トリフェニル）、チバ・スペシャルティ・ケミカルズ（株）製“イルガフォス”１６８（トリス（２，４−ジ−t−ブチルフェニル）ホスファイト）、三光（株）製ＨＣＡ（９，１０−ジハイドロー９−オキサ−１０−フォスファフェナントレン−１０−オキサイド）である。また、中でも芳香族環を構成する炭素原子にリン原子が直接結合しているリン化合物が好ましく、中でも三光（株）製ＨＣＡ（９，１０−ジハイドロ−９−オキサ−１０−フォスファフェナントレン−１０−オキサイド）が好ましい。
【０１０１】
芳香族ケトン化合物として特に好ましいのは１，４−ジベンゾイルベンゼン、ベンゾフェノンであり、芳香族環を有する炭化水素化合物としてはトリフェニルメタン、脂肪族ジカルボン酸としてはシュウ酸、脂肪族ジオールとしてはヘキサンジオール、脂環式炭化水素化合物としては１，２−ジメチルシクロヘキサンが特に好ましい。
【０１０２】
安定剤の添加量は、特に限定されないが、熱安定性に優れるという点で、ポリ乳酸系樹脂１００重量部に対して、０．００１〜２重量部であることが好ましく、０．０１〜１重量部であることがより好ましく、０．０５〜０．５重量部であることがさらに好ましく、０．０８〜０．３重量部であることが最も好ましい。安定剤の添加時期は、特に限定されず、溶融重合工程および固相重合工程のそれぞれの開始前および終了後のいずれでもよいが、高融点、高分子量のポリ乳酸系樹脂を得ることができるという点で、溶融重合工程の段階において、添加する場合、生産性に優れるという点で、前記した溶融重合条件１（１４０℃〜１６０℃、１３．３〜６６．６ｋＰａ）の終了直前または、前記した溶融重合条件２（１６０℃〜１８０℃、１．３〜６．５ｋＰａ）の開始時に添加することがより好ましく、溶融重合条件１の終了直前および溶融重合条件２の開始時にそれぞれ添加することがさらに好ましい。なお、溶融重合条件２の開始時に添加する場合は、安定剤を添加した後に、固相重合用の触媒を添加することが好ましい。溶融重合条件１、または、溶融重合条件２のそれぞれの段階において添加する場合は、ポリ乳酸系樹脂１００重量部に対して、０．００１〜１重量部ずつ添加することが好ましく、生産性に優れるという点で、０．０１〜０．５重量部ずつ添加することがより好ましく、０．０１〜０．１重量部ずつ添加することがさらに好ましい。
【０１０３】
また、熱安定性に優れるポリ乳酸系樹脂を得ることができるという点で、固相重合工程の終了後に安定剤を添加することも好ましい。その場合、安定剤を添加する方法は、特に限定されず、ポリ乳酸系樹脂の融点以上で溶融混練する方法や溶媒に溶解させて混合した後、溶媒を除去する方法等を挙げることができるが、効率的に製造することができるという点で、ポリ乳酸系樹脂の融点以上で溶融混練する方法が好ましい。なお、溶融混練する方法としては、回分法でも連続法でもよく、装置としては、単軸押出機、二軸押出機、多軸押出機、プラストミル、ニーダーおよび減圧装置付き撹拌型反応器などを用いることができ、効率的に均一に混練することができるという点で、単軸押出機または二軸押出機を用いることが好ましい。安定剤を添加する温度は、１８０〜２５０℃の温度が好ましく、機械物性に優れるという点で、１９０〜２３０℃の温度がより好ましい。安定剤を添加する圧力は、減圧、常圧および加圧のいずれでもよく、溶融混練時に発生ガスを除去できるという点で、減圧とすることが好ましい。溶融混練時の雰囲気条件としては、大気雰囲気下または窒素などの不活性気体雰囲気下のいずれでもよいが、溶融混練時に発生するガス量を低減できるという点で、不活性気体雰囲気下で行うことが好ましい。
【０１０４】
溶媒中で混合する場合には、ポリマーおよびモノマーを溶解する溶媒を用いる。溶媒としては、たとえば、クロロホルム、塩化メチレンおよびアセトニトリルなどを用いることができる。混合後に溶媒を除去する必要がある場合に溶媒を除去する方法としては、特に限定されるものではなく、例えば、室温で溶媒を揮発させる方法および減圧下で溶媒の沸点以上の温度で溶媒を揮発させる方法などを用いることができる。
【０１０５】
本発明においては、さらに耐加水分解性を向上させるという点で、溶融重合工程開始時から固相重合工程終了後のいずれかの段階において、アミン化合物、アルカリ金属化合物、アルカリ土類金属化合物から選ばれる少なくとも１種を添加することが好ましい。重合触媒、特に酸を有する触媒が残存している場合、その残存触媒による溶融混練時および溶融成形時でのポリ乳酸系樹脂の加水分解を抑制し、耐加水分解性を向上することができる。
【０１０６】
アミン化合物の具体例としては、メチルエチルアミン、トリエチルアミン、ジメチルプロピルアミン、エチルアミン、イソアミルアミン、ブチルアミン、プロピルアミン、エチレンジアミン、ブタンジアミン、ヘキサメチレンジアミン、１，２，３−トリアミノプロパン、テトラエチルアンモニウムハイドロキサイド、アニリン、ナフチルアミン、ナフタレンジアミン、シクロヘキサンジアミン、ベンゼンジアミン、ベンジジン、ジアミノジフェニルエーテル、ジアミノジフェニルメタン、ジベンジルアミン、ジドデシルアミン、ピリミジン、２−アミノピリミジン、２−アミノ−４−メチル−６−メトキシピリミジン、ピリミジン−２，４，６−トリアミン、Ｎ−(２−アミノエチル)−Ｎ−ピリミジン−２−イルアミン、６−t-ブチルピリミジン−４−アミン、４，６−ジメトキシ−５−フェニルピリミジン−２−アミン、２−エトキシピリミジン−４，６−ジアミン、５−フェニルピリミジン−４−アミン３，９−ビス［２−（３，５−ジアミノ−２，４，６−トリアザフェニル）エチル］−２，４，８，１０−テトラオキサスピロ［５．５］ウンデカン、エチレンジアミン−テトラアセチックアシッド、エチレンジアミン−テトラアセチックアシッドのアルカリ金属塩（Ｌｉ，Ｎａ，Ｋ）塩、Ｎ，Ｎ′−ジサリシリデン−エチレンジアミン、Ｎ，Ｎ′−ジサリシリデン−１，２−プロピレンジアミン、Ｎ，Ｎ′′−ジサリシリデン−Ｎ′−メチル−ジプロピレントリアミン、３−サリシロイルアミノ−１，２，４−トリアゾール、Ｎ、Ｎ、Ｎ′-トリメチルエチレンジアミンが挙げられ、４−アセトキシ−２，２，６，６−テトラメチルピペリジン、４−ステアロイルオキシ−２，２，６，６−テトラメチルピペリジン、４−アクリロイルオキシ−２，２，６，６−テトラメチルピペリジン、４−（フェニルアセトキシ）−２，２，６，６−テトラメチルピペリジン、４−ベンゾイルオキシ−２，２，６，６−テトラメチルピペリジン、４−メトキシ−２，２，６，６−テトラメチルピペリジン、４−ステアリルオキシ−２，２，６，６−テトラメチルピペリジン、４−シクロヘキシルオキシ−２，２，６，６−テトラメチルピペリジン、４−ベンジルオキシ−２，２，６，６−テトラメチルピペリジン、４−フェノキシ−２，２，６，６−テトラメチルピペリジン、４−（エチルカルバモイルオキシ）−２，２，６，６−テトラメチルピペリジン、４−（シクロヘキシルカルバモイルオキシ）−２，２，６，６−テトラメチルピペリジン、４−（フェニルカルバモイルオキシ）−２，２，６，６−テトラメチルピペリジン、ビス（２，２，６，６−テトラメチル−４−ピペリジル）−カーボネイト、ビス（２，２，６，６−テトラメチル−４−ピペリジル）−オキサレート、ビス（２，２，６，６−テトラメチル−４−ピペリジル）−マロネート、ビス（２，２，６，６−テトラメチル−４−ピペリジル）−セバケート、ビス（２，２，６，６−テトラメチル−４−ピペリジル）−アジペート、ビス（２，２，６，６−テトラメチル−４−ピペリジル）−テレフタレート、１，２−ビス（２，２，６，６−テトラメチル−４−ピペリジルオキシ）−エタン、α、α′−ビス（２，２，６，６−テトラメチル−４−ピペリジルオキシ）−ｐ−キシレン、ビス（２，２，６，６−テトラメチル−４−ピペリジルトリレン−２，４−ジカルバメート、ビス（２，２，６，６−テトラメチル−４−ピペリジル）−ヘキサメチレン−１，６−ジカルバメート、トリス（２，２，６，６−テトラメチル−４−ピペリジル）−ベンゼン−１，３，５−トリカルボキシレート、トリス（２，２，６，６−テトラメチル−４−ピペリジル）−ベンゼン−１，３，４−トリカルボキシレート、１−［２−｛３−（３，５−ジ−ｔ−ブチル−４−ヒドロキシフェニル）プロピオニルオキシ｝ブチル］−４−［３−（３，５−ジ−ｔ−ブチル−４−ヒドロキシフェニル）プロピオニルオキシ］２，２，６，６−テトラメチルピペリジン、１，２，３，４−ブタンテトラカルボン酸と１，２，２，６，６−ペンタメチル−４−ピペリジノールとβ，β，β′，β′，−テトラメチル−３，９−［２，４，８，１０−テトラオキサスピロ（５，５）ウンデカン］ジエタノールとの縮合物、コハク酸ジメチル−１−（２−ヒドロキシエチル）−４−ヒドロキシ−２，２，６，６，−テトラメチルピペリジンの重縮合物などのヒンダードアミン化合物も挙げられ、３，９−ビス［２−（３，５−ジアミノ−２，４，６−トリアザフェニル）エチル］−２，４，８，１０−テトラオキサスピロ［５．５］ウンデカン、エチレンジアミン−テトラアセチックアシッド、エチレンジアミン−テトラアセチックアシッドのアルカリ金属塩（Ｌi，Ｎａ，Ｋ）塩、Ｎ，Ｎ′−ジサリシリデン−エチレンジアミン、Ｎ，Ｎ′−ジサリシリデン−１，２−プロピレンジアミン、Ｎ，Ｎ′′−ジサリシリデン−Ｎ′−メチル−ジプロピレントリアミン、３−サリシロイルアミノ−１，２，４−トリアゾールなどの多価アミンも挙げられ、中でも芳香族アミン化合物、炭素数４以上のアルキルアミン化合物、ピリミジン骨格を有するアミン化合物を少なくとも１種含むことが好ましい。
【０１０７】
アルカリ金属化合物の具体例としては、リチウムイソプロポキシド 、塩化リチウム、酢酸リチウム、乳酸リチウム、オクチル酸リチウム、ステアリン酸リチウム、ナフテン酸リチウム、炭酸t-ブチルリチウム、硫酸リチウム、酸化リチウム等のリチウム化合物、ナトリウムイソプロポキシド 、塩化ナトリウム、酢酸ナトリウム、乳酸ナトリウム、オクチル酸ナトリウム、ステアリン酸ナトリウム、ナフテン酸ナトリウム、炭酸t-ブチルナトリウム、硫酸ナトリウム、酸化ナトリウム等のナトリウム化合物、カリウムイソプロポキシド 、塩化カリウム、酢酸カリウム、乳酸カリウム、オクチル酸カリウム、ステアリン酸カリウム、ナフテン酸カリウム、炭酸t-ブチルカリウム、硫酸カリウム、酸化カリウム等のカリウム化合物が挙げられ、中でも炭素数４以上の有機カルボン酸アルカリ金属化合物を少なくとも１種含むことが好ましい。
【０１０８】
アルカリ土類金属化合物の具体例としては、マグネシウムジイソプロポキシド 、塩化マグネシウム、酢酸マグネシウム、乳酸マグネシウム、ステアリン酸マグネシウム、炭酸マグネシウム、硫酸マグネシウム、酸化マグネシウム等のマグネシウム化合物、ジイソプロポキシカルシウム、塩化カルシウム、酢酸カルシウム、オクチル酸カルシウム、ナフテン酸カルシウム、乳酸カルシウム、ステアリン酸カルシウム、硫酸カルシウム等のカルシウム化合物、ジイソプロポキシバリウム、塩化バリウム、酢酸バリウム、オクチル酸バリウム、ナフテン酸バリウム、乳酸バリウム、ステアリン酸バリウム、硫酸バリウム等のバリウム化合物が挙げられ、中でも炭素数４以上の有機カルボン酸アルカリ土類金属化合物を少なくとも１種含むことが好ましい。
【０１０９】
アミン化合物、アルカリ金属、アルカリ土類金属の添加量は、特に限定されないが、耐加水分解性に優れるという点で、ポリ乳酸系樹脂１００重量部に対して、０．００１〜２重量部であることが好ましく、０．０１〜１重量部であることがより好ましく、０．０５〜０．５重量部であることがさらに好ましく、０．０８〜０．３重量部であることが最も好ましい。また、アミン化合物を用いる場合には、固相重合後のポリマー中において、触媒である酸化数が＋５以上の硫黄を有する硫黄含有化合物の硫黄原子モル量に対するアミン化合物の窒素原子モル量の比が０．３〜０．９であることが好ましく、０．４〜０．８であることがより好ましい。アミン化合物、アルカリ金属、アルカリ土類金属の添加時期は、特に限定されず、溶融重合工程および固相重合工程のそれぞれの開始前および終了後のいずれでもよいが、高融点、高分子量のポリ乳酸系樹脂を得ることができるという点で、溶融重合工程の段階において、添加することが好ましく、生産性に優れるという点で、前記した溶融重合条件１（１４０℃〜１６０℃、１３．３〜６６．６ｋＰａ）の終了直前または、前記した溶融重合条件２（１６０℃〜１８０℃、１．３〜６．５ｋＰａ）の開始時に添加することがより好ましく、溶融重合条件１の終了直前および溶融重合条件２の開始時にそれぞれ添加することがさらに好ましい。また、同じく生産性に優れるという点で、触媒である酸化数が＋５以上の硫黄を有する硫黄含有化合物の添加後に、添加することが好ましい。なお、溶融重合工程の条件２の開始時に添加する場合は、アミン化合物、アルカリ金属、アルカリ土類金属を添加した後に、固相重合用の触媒を添加することが好ましい。溶融重合条件１、または、溶融重合条件２のそれぞれの段階において添加する場合は、ポリ乳酸系樹脂１００重量部に対して、０．００１〜１重量部ずつ添加することが好ましく、生産性に優れるという点で、０．０１〜０．５重量部ずつ添加することがより好ましく、０．０１〜０．１重量部ずつ添加することがさらに好ましい。また、耐加水分解性に優れるポリ乳酸系樹脂を得ることができるという点で、固相重合工程の終了後に添加することも好ましい。アミン化合物、アルカリ金属、アルカリ土類金属を添加する方法は、特に限定されず、ポリ乳酸系樹脂の融点以上で溶融混練する方法や溶媒に溶解させて混合した後、溶媒を除去する方法等を挙げることができる。効率的に製造することができるという点で、ポリ乳酸系樹脂の融点以上で溶融混練する方法が好ましい。なお、溶融混練する方法としては、回分法でも連続法でもよく、装置としては、単軸押出機、二軸押出機、多軸押出機、プラストミル、ニーダーおよび減圧装置付き撹拌型反応器などを用いることができ、効率的に均一に混練することができるという点で、単軸押出機または二軸押出機を用いることが好ましい。アミン化合物、アルカリ金属、アルカリ土類金属を添加する温度は、１８０〜２５０℃の温度が好ましく、機械物性に優れるという点で、１９０〜２３０℃の温度がより好ましい。アミン化合物、アルカリ金属、アルカリ土類金属を添加する圧力は、減圧、常圧および加圧のいずれでもよく、溶融混練時に発生ガスを除去できるという点で、減圧とすることが好ましい。溶融混練時の雰囲気条件としては、大気雰囲気下または窒素などの不活性気体雰囲気下のいずれでもよいが、溶融混練時に発生するガス量を低減できるという点で、不活性気体雰囲気下で行うことが好ましい。
【０１１０】
溶媒中で混合する場合には、ポリマーおよびモノマーが溶解する溶媒を用いる。溶媒としては、たとえば、クロロホルム、塩化メチレンおよびアセトニトリルなどを用いることができる。混合後に溶媒を除去する必要がある場合に溶媒を除去する方法としては、特に限定されるものではなく、例えば、室温で溶媒を揮発させる方法および減圧下で溶媒の沸点以上の温度で溶媒を揮発させる方法などを用いることができる。
【０１１１】
本発明において調製する結晶化ポリ乳酸系プレポリマーは、重量平均分子量は５，０００〜２５，０００とするものであり、１０，０００〜２０，０００が好ましい。また、融解エンタルピーはΔＨｍが５０〜６５［J/g］であり、５３〜６０がより好ましい。
【０１１２】
また、結晶化プレポリマーの酸価Ａ［mol/ton］は次式（１）を満たすことが必要であり、好ましくは次式（５）、さらに次式（６）を満たすのが好ましい。
【０１１３】
４５０／（Ｍｗ／１０，０００−０．１４）＜Ａ＜９５０／（Ｍｗ／１０，０００−０．１４）        （１）
（Ｍｗは結晶化プレポリマーの重量平均分子量）
５００／（Ｍｗ／１０，０００−０．１４）＜Ａ＜９００／（Ｍｗ／１０，０００−０．１４）        （５）
５５０／（Ｍｗ／１０，０００−０．１４）＜Ａ＜８５０／（Ｍｗ／１０，０００−０．１４）        （６）
また、ラクチド含有量Ｌは０．１〜３．０［wt％］であることが好ましく、０．５〜２．５［wt％］であることがより好ましい。
【０１１４】
また、結晶化プレポリマーがポリ−Ｌ−乳酸又はポリ−Ｄ−乳酸であり、ポリ−Ｌ−乳酸の場合にはＤ−乳酸含有量ｄが０．２〜２．０［mol％］であることが好ましく、０．３〜１．５［mol％］であることがより好ましく、ポリ−Ｄ−乳酸の場合にはＬ−乳酸含有量ｌが０．２〜２．０［mol％］であることが好ましく、０．３〜１．５［mol％］であることがより好ましい。
【０１１５】
また、数平均分子量に対する重量平均分子量の比は１．２〜３であることがポリマー物性の均一性の点から好ましく、より好ましくは１．４〜２．５である。
【０１１６】
なお、重量平均分子量、数平均分子量とは、溶媒としてヘキサフルオロイソプロパノールを用いたゲルパーミエーションクロマトグラフィー（ＧＰＣ）測定による標準ポリメチルメタクリレート換算の重量平均分子量、数平均分子量の値であり、融解エンタルピーΔＨｍとは示差走査型熱量計（ＤＳＣ）により測定される昇温融解ピークのエンタルピーであり、酸価Ａとはアルカリ溶液による中和滴定で測定されるカルボキシル末端基量であり、ラクチド含有量とはプロトン核ＮＭＲにより測定されるプレポリマー中の含有量であり、Ｄ−乳酸含有量ｄやＬ−乳酸含有量ｌとは液体クロマトグラフィーで測定される全乳酸成分中の含有量である。
【０１１７】
本発明の結晶化ポリ乳酸系プレポリマーは、前述のように、乳酸を主原料とし、錫系の有機カルボン酸塩、または、錫化合物及びメタンスルホン酸を触媒として、直接重縮合で得たプレポリマーを７０〜１３０℃の結晶化処理温度で結晶化を行い、かつ結晶化工程の温度を２段階以上の多段階でかつ第２段階以上を窒素気流中で結晶化したものが好ましい。
【０１１８】
本発明の製造方法により得られるポリ乳酸系樹脂には、本発明の目的を損なわない範囲で、通常の添加剤、例えば、充填剤（ガラス繊維、炭素繊維、金属繊維、天然繊維、有機繊維、ガラスフレーク、ガラスビーズ、セラミックスファイバー、セラミックビーズ、アスベスト、ウォラストナイト、タルク、クレイ、マイカ、セリサイト、ゼオライト、ベントナイト、モンモリロナイト、合成マイカ、ドロマイト、カオリナイト、微粉ケイ酸、長石粉、チタン酸カリウム、シラスバルーン、炭酸カルシウム、炭酸マグネシウム、硫酸バリウム、酸化カルシウム、酸化アルミニウム、酸化チタン、ケイ酸アルミニウム、酸化ケイ素、石膏、ノバキュライト、ドーソナイトまたは白土など）、紫外線吸収剤（レゾルシノール、サリシレート、ベンゾトリアゾール、ベンゾフェノンなど）、滑剤、離形剤（モンタン酸およびその塩、そのエステル、そのハーフエステル、ステアリルアルコール、ステアラミドおよびポリエチレンワックスなど）、染料（ニグロシンなど）および顔料（硫化カドミウム、フタロシアニンなど）を含む着色剤、着色防止剤（亜リン酸塩、次亜リン酸塩など）、難燃剤（赤燐、燐酸エステル、ブロム化ポリスチレン、臭素化ポリフェニレンエーテル、臭素化ポリカーボネート、水酸化マグネシウム、メラミンおよびシアヌール酸またはその塩など）、導電剤あるいは着色剤（カーボンブラックなど）、摺動性改良剤（グラファイト、フッ素樹脂など）、結晶核剤（タルクなどの無機系核剤、エチレンビスラウリン酸アミド、エチレンビス−１２−ジヒドロキシステアリン酸アミドおよびトリメシン酸トリシクロヘキシルアミドなどの有機アミド系化合物、銅フタロシアニンおよびピグメントイエロー１１０などの顔料系核剤、有機カルボン酸金属塩、フェニルホスホン酸亜鉛など）、帯電防止剤などの１種または２種以上を添加することができる。
【０１１９】
また、本発明の製造方法により得られるポリ乳酸系樹脂組成物には、本発明の目的を損なわない範囲で、他の熱可塑性樹脂（例えば、ポリエチレン、ポリプロピレン、アクリル樹脂、ポリアミド、ポリフェニレンサルファイド樹脂、ポリエーテルエーテルケトン樹脂、ポリエステル、ポリスルホン、ポリフェニレンオキサイド、ポリアセタール、ポリイミド、ポリエーテルイミドなど）または熱硬化性樹脂（例えば、フェノール樹脂、メラミン樹脂、ポリエステル樹脂、シリコーン樹脂、エポキシ樹脂など）または軟質熱可塑性樹脂（例えば、エチレン／グリシジルメタクリレート共重合体、ポリエステルエラストマー、ポリアミドエラストマー、エチレン／プロピレンターポリマー、エチレン／ブテン−１共重合体など）などの少なくとも１種以上をさらに含有することができる。
【０１２０】
本発明の製造方法により得られるポリ乳酸系樹脂組成物は、成形品などに加工する際に、一旦熱溶融させて固化した後も、高分子量を有し、好ましい態様においては、高い耐熱性を有し、熱安定性および色相にも優れるポリ乳酸系樹脂を形成しやすい。
【実施例】
【０１２１】
以下、実施例により本発明を具体的に説明する。ここで、実施例中の部数は、重量部を示す。
【０１２２】
本発明で用いた測定方法および判定方法を以下に示す。
（１）重量平均分子量
溶媒にヘキサフルオロイソプロパノールを用いゲルパーミエーションクロマトグラフィー（ＧＰＣ）により測定し、標準ポリメチルメタクリレート換算の重量平均分子量の値である。
（２）酸価
ポリマーをｏ−クレゾール／クロロホルム混合溶媒（体積比２：１）に溶解させ、これを濃度既知の水酸化カリウム／エタノール溶液で中和滴定し、酸価を測定した。
（３）固相重合前の融解エンタルピー
示差走査型熱量計（ＤＳＣ）により窒素雰囲気下中、３０℃から速度２０℃/minで２００℃まで昇温し、融解エンタルピーを測定した。
（４）固相重合後の融点
示差走査型熱量計（ＤＳＣ）により窒素雰囲気下中、２００℃で２分間保持後、速度２０℃/minで３０℃まで降温し、その後速度２０℃/minで２００℃まで昇温し、融点を測定した。
（５）Ｄ体量
ポリマーを水酸化ナトリウム溶液下で加水分解し、その後塩酸で中和し、次いで光学分割カラムを取り付けた液体クロマトグラフィーにより測定した。
（６）ラクチド含有量
ポリマーを重クロロホルムに溶解させ、プロトン核ＮＭＲで測定し、ラクチドとポリマー由来のピークの面積比より計算した。
（７）色相
目視判断より、下記基準を用いて判断した。
５：無着色
４：３と５の中間
３：薄黄色に着色
２：１と３の中間
１：黄色に着色。
［実施例１］
撹拌装置、還流装置のついた反応容器中に、９０wt％Ｌ−乳酸（Ｄ体量０．４％、和光純薬工業（株）製）水溶液１００重量部を入れ、触媒として酢酸錫（II）（関東化学（株）製）をＬ−乳酸（原料に共存する水を除く）に対して錫原子換算で１２０ppm、メタンスルホン酸（和光純薬工業（株）製）をＬ−乳酸（原料に共存する水を除く）に対して硫黄原子換算で１，１００ppmとなるように加え、温度を１５５℃にした後、徐々に減圧して７００Ｐａとし、水を除去しながら３．５時間反応させた後、温度１７５℃、圧力４００Ｐａで、７時間重合反応させ、重量平均分子量が１．４７万のプレポリマーを得た。このプレポリマーを外気に触れることなく窒素雰囲気下のベルト上に滴下、冷却し、直径３ｍｍの球状のペレットを得た後、速やかに窒素ガス中８０℃で１時間、１００℃で１時間、さらに１２０℃で１時間結晶化させた。この結晶化プレポリマーの酸価は４５２［mol/ton］、融解エンタルピーは５５．３［J/g］であった。続いて、速やかに５０Ｐａの圧力下、１４０℃から１６０℃まで２０時間で連続的に昇温させ（昇温速度毎時１℃）、１６０℃で２０時間固相重合を行った。さらに得られたポリ乳酸系樹脂１００重量部に、ステアリルアシッドホスフェート０．２重量部を混合し、２軸押出機を用いて１９０℃で溶融混練を行った。得られたポリ乳酸系樹脂の特性について、表１に示す。
［実施例２〜１２、比較例１〜８、参考例１〜３］
溶融重合条件、プレポリマーの結晶化条件、固相重合条件を表１と２に示すようにした以外は、実施例１と同様に行った。結果を表１と２に示す。なお、参考例３では固相重合の昇温時間を２５時間に延ばした。また、比較例２〜８においては、ペレットの製造を大気中で行った。
【０１２３】
【表１】
0005949881.tif 000002
【０１２４】
【表２】
0005949881.tif 000003
【０１２５】
【表３】
0005949881.tif 000004
【産業上の利用可能性】
【０１２６】
本発明の製造方法により得られるポリ乳酸系樹脂組成物は、成形品として広く用いることができる。成形品としては、例えば、フィルム、シート、繊維・布、不織布、射出成形品、押出し成形品、真空圧空成形品、ブロー成形品、および他の材料との複合体などが挙げられ、これらの成形品は、農業用資材、園芸用資材、漁業用資材、土木・建築用資材、文具、医療用品、自動車用部品、電気・電子部品またはその他の用途として有用である。